СЫРЬЕВАЯ СМЕСЬ ДЛЯ ИЗГОТОВЛЕНИЯ МЕЛКОЗЕРНИСТОГО БЕТОНА
RAW MIX FOR MANUFACTURE OF FINE-GRAINED CONCRETE

Изобретение относится к промышленности строительных материалов, в частности к производству мелкозернистых бетонов.
Известны сырьевые смеси для изготовления мелкозернистого бетона, включающие, мас.%: портландцемент 22-24; золу от сжигания бурого/каменного угля 71,9-73,3; асбест 6 сорта 3-4; суперпластификатор С-3 0,7-1,1, при водоцементном отношении 0,45-0,5 [1].
Задача изобретения состоит в повышении морозостойкости мелкозернистого бетона.
Технический результат достигается тем, что сырьевая смесь для изготовления мелкозернистого бетона, содержащая портландцемент, золу от сжигания бурого/каменного угля, асбест, при водоцементном отношении 0,45-0,5, дополнительно содержит кварцевый песок и 3%-ный раствор перекиси водорода, при следующем соотношении компонентов, мас.%: портландцемент 22,0-25,0; зола от сжигания бурого/каменного угля 64,5-70,0; асбест 0,9-1,4; кварцевый песок 7,0-10,0; 3%-ный раствор перекиси водорода 0,05-0,1, при водоцементном отношении 0,45-0,5.
Примерные составы сырьевой смеси приведены в таблице.
Компоненты дозируют, смешивают и подготавливают сырьевую смесь, которой заполняют металлические формы. Смесь уплотняют и выдерживают в формах в течение суток, а затем изделия извлекают из форм и направляют на склад готовой продукции.
Источник информации
1. RU 2497770, 2013.